(57)【要約】      （修正有）【課題】長期にわたる過酷な屋外環境下での使用に耐え得る、耐候性及び透明性に優れた太陽電池モジュール用シート、及びそれを用いた太陽電池モジュールを提供する。【解決手段】基材フィルム２３、紫外線吸収剤を含む樹脂層２２（Ａ層）、及び粘着層２１（Ｂ層）をこの順に有し、かつ全光線透過率が８０％以上であることを特徴とする、太陽電池モジュール用シート２０。【選択図】図２
2017183485.tif 000002
【特許請求の範囲】
【請求項１】
基材フィルム、紫外線吸収剤を含む樹脂層（Ａ層）、及び粘着層（Ｂ層）をこの順に有し、かつ全光線透過率が８０％以上であることを特徴とする、太陽電池モジュール用シート。
【請求項２】
前記基材フィルムの両面に、前記Ａ層を有することを特徴とする、請求項１に記載の太陽電池モジュール用シート。
【請求項３】
前記Ａ層が、アクリル系樹脂を主成分とする層であることを特徴とする、請求項１又は２に記載の太陽電池モジュール用シート。
【請求項４】
前記アクリル系樹脂が、アクリルウレタン系樹脂であることを特徴とする、請求項３に記載の太陽電池モジュール用シート。
【請求項５】
前記Ａ層が、シリカを含むことを特徴とする、請求項１〜４のいずれかに記載の太陽電池モジュール用シート。
【請求項６】
前記Ａ層が、層全体１００質量％に対して、シリカを０．２〜１．０質量％含むことを特徴とする、請求項５に記載の太陽電池モジュール用シート。
【請求項７】
前記太陽電池モジュール用シートが、太陽電池セル固定テープ用であることを特徴とする、請求項１〜６のいずれかに記載の太陽電池モジュール用シート。
【請求項８】
請求項１〜７のいずれかに記載の太陽電池モジュール用シートを有することを特徴とする、太陽電池モジュール。
【請求項９】
前記Ｂ層と２つ以上の太陽電池セルが接していることを特徴とする、請求項８に記載の太陽電池モジュール。
【請求項１０】
太陽電池セルが、請求項１〜７のいずれかに記載の太陽電池モジュール用シートよりも受光面側に位置することを特徴とする、請求項８又は９に記載の太陽電池モジュール。
【発明の詳細な説明】
【技術分野】
【０００１】
本発明は、長期にわたる過酷な屋外環境下での使用に耐え得る、耐候性及び透明性に優れた太陽電池モジュール用シート、及びそれを用いた太陽電池モジュールに関するものである。
【背景技術】
【０００２】
近年、石油、石炭をはじめとする化石燃料の枯渇が危ぶまれ、これらの化石燃料により得られる代替エネルギーを確保するための技術開発が急務とされている。このため原子力発電、水力発電、風力発電、及び太陽光発電等の種々の方法が研究され、実際の利用に及んでいる。太陽光エネルギーを電気エネルギーに直接変換することが可能な太陽光発電は、半永久的で無公害の新たなエネルギー源として実用化されており、実際に利用される上での価格性能比の向上が目覚しく、クリーンなエネルギー源として非常に期待が高い。
【０００３】
太陽光発電に使用される太陽電池は、太陽光のエネルギーを直接電気エネルギーに変換する太陽光発電システムの心臓部を構成するものであり、シリコンなどに代表される半導体からできている。その構造としては、太陽電池素子（以下、セル）を直列、並列に配線し、２０年程度の長期間にわたってセルを保護するために種々のパッケージングが施され、ユニット化されている。このようなユニットは太陽電池モジュールと呼ばれ、一般に太陽光が当たる面（以下、受光面ということがある。）をガラスで覆い、熱可塑性樹脂からなる封止材で間隙を埋め、裏面を封止シートで保護した構成となっている。そのため、太陽電池モジュールは、一般的に受光面側からガラス、セルを含む封止材層、裏面封止シートの順に積層されて構成される。
【０００４】
太陽電池モジュールの製造方法は、ガラス、封止材、セル、封止材、裏面封止シートの順に重ね、真空ラミネーターを用いて熱圧着することで製造されるが、その際にセル同士をある程度固定しておかないと封止材の溶融時に動いてずれるため、セル同士を固定するテープを使用する。
【０００５】
セル固定テープ用の基材としては、汎用のポリエチレンテレフタレート（ＰＥＴ）フィルムやフッ素フィルムが使用されている。セル固定テープに要求される特性は基本的にはセル及び封止材との密着性であるが、耐候性が要求される場合もある。それは、一般的に封止材には紫外線吸収剤が配合されているが、よりセルに光を取り込ませて発電効率を上げるために紫外線吸収剤を抜いた封止材を使用する場合があり、その場合はセル固定テープの一部に直接紫外線が当たるため、紫外線で劣化しない耐候性が求められる。
【０００６】
上記課題を解決する方法として、耐候性の良いフッ素フィルムを使用する方法が提案されている（特許文献１）。また、汎用のＰＥＴフィルムは紫外線で劣化してしまうため、ＰＥＴフィルムの上に紫外線吸収剤を含有した粘着層を設ける方法が提案されている（特許文献２）。
【先行技術文献】
【特許文献】
【０００７】
【特許文献１】特開２００６−２２５５３１号公報
【特許文献２】特開２０１１−０３２４５１号公報
【発明の概要】
【発明が解決しようとする課題】
【０００８】
しかしながら、特許文献１のようにフッ素フィルムを用いる場合は、耐候性には問題ないが高価である点に課題があった。また、特許文献２のようにＰＥＴフィルムの上に紫外線吸収剤を含有した粘着層を設ける場合は、高温高湿環境下、あるいは紫外線受光に伴い、紫外線吸収剤が粘着層中から粘着層表面にブリードアウトし、ぬれ性、粘着層表面の密着力などが変化するだけでなく、当初発現していた紫外線光カット性能が失われるといった不具合を生じやすいという課題があった。
【０００９】
本発明の目的は、前記課題を克服し、耐候性及び透明性に優れた太陽電池モジュール用シートを提供することである。
【課題を解決するための手段】
【００１０】
本発明の太陽電池モジュール用シートは、かかる課題を解決するために、次の構成を有する。すなわち、本発明の太陽電池モジュール用シートは、以下である。
（１）  基材フィルム、紫外線吸収剤を含む樹脂層（Ａ層）、及び粘着層（Ｂ層）をこの順に有し、かつ全光線透過率が８０％以上であることを特徴とする、太陽電池モジュール用シート。
（２）  前記基材フィルムの両面に、前記Ａ層を有することを特徴とする、（１）に記載の太陽電池モジュール用シート。
（３）  前記Ａ層が、アクリル系樹脂を主成分とする層であることを特徴とする、（１）又は（２）に記載の太陽電池モジュール用シート。
（４）  前記アクリル系樹脂が、アクリルウレタン系樹脂であることを特徴とする、（３）に記載の太陽電池モジュール用シート。
（５）  前記Ａ層が、シリカを含むことを特徴とする、（１）〜（４）のいずれかに記載の太陽電池モジュール用シート。
（６）  前記Ａ層が、層全体１００質量％に対して、シリカを０．２〜１．０質量％含むことを特徴とする、（５）に記載の太陽電池モジュール用シート。
（７）  前記太陽電池モジュール用シートが、太陽電池セル固定テープ用であることを特徴とする、（１）〜（６）のいずれかに記載の太陽電池モジュール用シート。
（８）  （１）〜（７）のいずれかに記載の太陽電池モジュール用シートを有することを特徴とする、太陽電池モジュール。
（９）  前記Ｂ層と２つ以上の太陽電池セルが接していることを特徴とする、（８）に記載の太陽電池モジュール。
（１０）  太陽電池セルが、（１）〜（７）のいずれかに記載の太陽電池モジュール用シートよりも受光面側に位置することを特徴とする、（８）又は（９）に記載の太陽電池モジュール。
【発明の効果】
【００１１】
本発明によれば、長期にわたる過酷な屋外環境下での使用に耐え得る、耐候性及び透明性に優れた太陽電池モジュール用シートが得られる。
【図面の簡単な説明】
【００１２】
【図１】太陽電池モジュールを受光面と垂直な面で切断したときの断面図（一例）を示す。
【図２】本発明の一実施態様に係る太陽電池モジュール用シートを、シート面と垂直な面で切断したときの断面図を示す。
【図３】本発明の一実施態様に係る太陽電池モジュールを、セルを含み受光面に垂直な面で切断したときの断面図を示す。
【発明を実施するための形態】
【００１３】
本発明の太陽電池モジュール用シートは、基材フィルム、紫外線吸収剤を含む樹脂層（Ａ層）、及び粘着層（Ｂ層）をこの順に有し、かつ全光線透過率が８０％以上であることを特徴とする。このＡ層により、屋外環境下での紫外線による基材フィルムの劣化が抑えられ、耐候性及び透明性に優れた太陽電池モジュール用シートが得られるものである。
【００１４】
［太陽電池モジュール用シートの層構成及び光線透過率］
本発明の太陽電池モジュール用シートは、耐候性及び透明性の観点から、基材フィルム、紫外線吸収剤を含む樹脂層（Ａ層）、及び粘着層（Ｂ層）をこの順に有することが重要である。なお、紫外線吸収剤を含む樹脂層（Ａ層）、粘着層（Ｂ層）を、以下、それぞれ単にＡ層、Ｂ層ということがある。
【００１５】
基材フィルム、Ａ層、及びＢ層をこの順に有するとは、基材フィルムとＡ層との間及び／又はＡ層とＢ層の間に層を有するか否かにかかわらず、基材フィルム、Ａ層、Ｂ層がこの順に位置することをいう。
【００１６】
太陽電池モジュール用シートが基材フィルムを有することにより、強度や寸法安定性を向上させることができ、Ａ層を有することにより、屋外環境下での紫外線による基材フィルムの劣化を抑えることができる。また、Ｂ層を有することにより、セル等との接着性を向上させることができる。
【００１７】
また、本発明の太陽電池モジュール用シートは、耐候性の観点から、基材フィルムの両面に、Ａ層を有することがより好ましい。このような態様とすることにより、屋外環境下での紫外線による基材フィルムの劣化をより抑えることができる。
【００１８】
本発明の太陽電池モジュール用シートは、透明性の観点から、全光線透過率が８０％以上であることが重要であり、８５％以上であることが好ましい。全光線透過率は高ければ高いほどよく、その上限は特にないが、実現可能性の観点からは９８％となる。ここで、全光線透過率とは、ＪＩＳ Ｋ  ７３６１−１（１９９７）に規定された方法により測定した全光線透過率を指す。
【００１９】
そして、太陽電池モジュール用シートの全光線透過率を８０％以上又は上記の好ましい範囲とする方法は、本発明の効果を損なわない限り特に制限されないが、例えば、後述する各層に透明性に優れた材料を採用する方法や、透明性を低下させる着色顔料の含有量を少なくする方法が挙げられる。
【００２０】
[基材フィルム]
本発明の太陽電池モジュール用シートにおける基材フィルムとしては、樹脂を主成分とするフィルム（以下、単に樹脂フィルムということがある。）を用いることができる。ここで、樹脂を主成分とするフィルムとは、フィルムを構成する全成分１００質量％中、樹脂を５０質量％より多く含むフィルムをいう。なお、以下「主成分とする」について、同様に解釈することができる。樹脂は、本発明の効果を損なわない限り一種類のみであっても複数種類を混合したものであってもよく、後者の場合における樹脂の含有量は、フィルム中の全ての樹脂を合算して算出するものとする。
【００２１】
本発明の基材フィルムとして用いることができる樹脂フィルムとしては、例えば、ポリエチレンテレフタレート（ＰＥＴ）、ポリブチレンテレフタレート（ＰＢＴ）やポリエチレンナフタレート（ＰＥＮ）などのポリエステル樹脂や、ポリカーボネート、ポリメチルメタクリレート、ポリアクリレート、ポリプロピレン、ポリエチレン、ポリフェニレンエーテルなどの樹脂を主成分とするものの他、これらの樹脂を複数種類含むものが挙げられる。
【００２２】
中でも強度、寸法安定性、熱安定性に優れていることから、ポリエステル樹脂を主成分とするフィルム（以下、ポリエステル樹脂フィルムということがある。）が好ましく、さらに安価であることから、ポリエチレンテレフタレート（ＰＥＴ）を主成分とするフィルム（以下、ポリエチレンテレフタレートフィルムまたはＰＥＴフィルムということがある。）がより好ましい。
【００２３】
ポリエステル樹脂とは、ジオール又はその誘導体（以下、これらを総称してジオール等ということがある。）と、ジカルボン酸、ヒドロキシカルボン酸、又はこれらの誘導体（以下、これらを総称してジカルボン酸等ということがある。）を縮重合することで得られる樹脂をいう。なお、以下、縮重合によりポリマー鎖中に組み込まれた成分のうち、ジオール等に由来するものをジオール等成分、ジカルボン酸等に由来するものをジカルボン酸等成分ということがある。
【００２４】
ポリエステル樹脂を得るためのジカルボン酸等及びジオール等は、いずれも単一の成分であっても複数種の成分であってもよい。ここで、ジカルボン酸等とジオール等がいずれも単一成分であるポリエステル樹脂をホモポリエステル樹脂、ジカルボン酸等とジオール等の少なくとも一方が複数種の成分であるポリエステル樹脂をコポリエステル樹脂という。
【００２５】
ジカルボン酸等としては、例えば、テレフタル酸、イソフタル酸、フタル酸、ナフタレンジカルボン酸、アジピン酸、セバシン酸、２，６−ナフタレンジカルボン酸、５−ナトリウムスルホイソフタル酸、およびこれらの誘導体などが挙げられる。
【００２６】
ジオール等としては、例えば、エチレングリコール、トリメチレングリコール、テトラメチレングリコール、シクロヘキサンジメタノール、ジエチレングリコール、ネオペンチルグリコール、ポリアルキレングリコール、およびこれらの誘導体などが挙げられる。
【００２７】
ポリエステル樹脂フィルムにおけるポリエステル樹脂は、本発明の効果を損なわない限り、一種類であっても複数種類であってもよい。なお、ポリエステル樹脂が複数種類である場合、ポリエステル樹脂の含有量は全てのポリエステル樹脂を合算して算出するものとする。
【００２８】
ここでポリエチレンテレフタレートとは、ジオール等成分全１００モル％中にエチレングリコール成分を５５モル％以上１００モル％以下含み、かつ、ジカルボン等酸成分全１００モル％中にテレフタル酸成分を５５モル％以上１００モル％以下含むホモポリエステル樹脂又はコポリエステル樹脂をいう。
【００２９】
また、太陽電池モジュール用シートを構成する基材フィルムは、必要に応じて、例えば、帯電防止剤、紫外線吸収剤、安定剤、酸化防止剤、可塑剤、滑剤、充填剤等の添加剤を、本発明の効果を損なわない範囲内で含むことができる。
【００３０】
基材フィルムは、透明性を高くし、太陽電池モジュール用シートの全光線透過率が８０％以上とする観点から、着色顔料の含有量が少なければ少ないほど好ましく、着色顔料を含まないことが特に好ましい。
【００３１】
本発明の太陽電池モジュール用シートを構成する基材フィルムの厚さは、本発明の効果を損なわない限り特に制限されないが、絶縁性やコスト等を勘案すると、１μｍ以上２５０μｍ以下であることが好ましい。また、取り扱いやすさの観点からは、２５μｍ以上であることがさらに好ましく、セル固定テープ部分が周りと比べて厚くなりすぎないようにすること、およびコストの観点からは、１００μｍ以下であることがさらに好ましい。
【００３２】
また、基材フィルムには必要に応じて、例えば、コロナ放電やプラズマ放電等の放電処理、あるいは酸処理等の表面処理を行ってもよい。本発明の太陽電池モジュール用シートにおいては、基材フィルムとＡ層との密着性、汎用性、及びコストの観点から、Ａ層を形成させる側の基材フィルム面をコロナ処理することが好ましい。
【００３３】
[紫外線吸収剤を含む樹脂層（Ａ層）]
Ａ層は、耐候性や基材フィルムとの密着性の観点から、アクリル系樹脂を主成分とする層であることが好ましい。ここで、アクリル系樹脂とは、アクリル酸エステル及び／又はメタクリル酸エステルの重合体であり、重合体全体を１００モル％としたときにアクリル酸エステル及び／又はメタクリル酸エステル由来成分を５０モル％より多く１００モル％以下含むものをいう。アクリル系樹脂は一般的に、透明性の高い非晶質の樹脂である。本発明において用いることができるアクリル系樹脂としては、例えば、後述するアクリルウレタン系樹脂、アクリルポリオール系樹脂等が挙げられる。
【００３４】
アクリル系樹脂を主成分とする層とは、層を構成する全成分を１００質量％としたときに、アクリル系樹脂を５０質量％より多く含む層をいう。なお、アクリル系樹脂は、本発明の効果を損なわない限り、単独で用いても複数種類を混合して用いてもよい。複数種類を混合して用いる場合、個々のアクリル系樹脂の含有量が層全体１００質量％に対して５０質量％以下であっても、全てのアクリル系樹脂を合算して算出した含有量が層全体１００質量％に対して５０質量％を超えれば、アクリル系樹脂を主成分とする層に該当するものとする。
【００３５】
本発明におけるアクリル系樹脂は、耐候性や基材フィルムとの密着性の観点から、アクリルウレタン系樹脂であることが好ましい。ここで、アクリルウレタン系樹脂とは、アクリル骨格とウレタン骨格を有するアクリル系樹脂をいう。本発明におけるアクリルウレタン系樹脂は、樹脂の硬化性、耐熱性、および基材フィルムとの密着性の観点から、アクリルポリオール系樹脂とイソシアネート樹脂により架橋させたアクリルウレタン系樹脂であることが好ましい。
【００３６】
本発明におけるＡ層は、波長３６０ｎｍでの透過率が２０％以下であることが好ましく、１５％以下であることがさらに好ましい。樹脂層の波長３６０ｎｍでの透過率を２０％以下にすることで、Ａ層は紫外線カット性能を有するものとなり、基材フィルムの紫外線による黄変や劣化を抑制することが可能となる。Ａ層の波長３６０ｎｍでの透過率を２０％以下又は上記の好ましい範囲とする方法は、本発明の効果を損なわない限り特に制限されないが、例えば、Ａ層中における後述する紫外線吸収剤の含有量を増加させる方法が挙げられる。
【００３７】
本発明におけるＡ層の厚みは０．２〜２０μｍが好ましく、さらに好ましくは１〜１０μｍ、特に好ましくは３〜６μｍである。Ａ層の厚みを０．２〜２０μｍにすることで、紫外線カット性能、塗工性、コストの観点で優れた樹脂層を得ることができる。
【００３８】
Ａ層を基材フィルム上に形成する方法は特に制限されるべきものではなく、公知の方法を用いることができる。中でも、工程の簡便さの観点から、コーティング法を用いることが好ましい。そしてＡ層をコーティング法によって形成する場合も、種々の方法を適用することができ、例えば、ロールコーティング法、ディップコーティング法、バーコーティング法、ダイコーティング法およびグラビアロールコーティング法等や、これらを組み合わせた方法を利用することができる。なかでも、グラビアロールコーティング法は、コーティング層形成組成物の安定性を増す理由で好ましい方法である。
【００３９】
Ａ層の形成にコーティング法を用いる場合、コーティング液に用いる溶剤としては、例えば、トルエン、キシレン、酢酸エチル、酢酸ブチル、アセトン、メチルエチルケトン、メチルイソブチルケトン、テトラヒドロフラン、ジメチルホルムアミド、ジメチルアセトアミド、メタノール、エタノールおよび水等を例示することができ、該コーティング液の性状としてはエマルジョン型および溶解型のいずれでも良い。
【００４０】
[Ａ層における紫外線吸収剤]
本発明において、Ａ層が紫外線吸収剤を含むことにより、紫外線から基材フィルムを保護することができる。一般に紫外線吸収剤には、有機系紫外線吸収剤と無機系紫外線吸収剤があり、本発明においてはいずれを用いることもできる。但し、無機系紫外線吸収剤は一般的に着色タイプが多く、また光触媒作用を持つものもあるため、本発明では有機系紫外線吸収剤が好ましく用いられる。
【００４１】
本発明において用いることができる有機系紫外線吸収剤としては、サリチル酸系のｐ−ｔ−ブチルフェニルサリシレート、ｐ−オクチルフェニルサリシレート、ベンゾフェノン系の２，４−ジヒドロキシベンゾフェノン、２−ヒドロキシ−４−メトキシベンゾフェノン、２−ヒドロキシ−４−メトキシ−５−スルホベンゾフェノン、２,２’,４,４’−テトラヒドロキシベンゾフェノン、ビス（２−メトキシ−４−ヒドロキシ−５−ベンゾイルフェニル）メタン、ベンゾトリアゾール系の２−（２’−ヒドロキシ−５’−メチルフェニル）ベンゾトリアゾール、２,２’−メチレンビス[４−（１,１,３,３−テトラメチルブチル）−６−（２Ｈベンゾトリアゾール−２−イル）フェノール]、シアノアクリレート系のエチル−２−シアノ−３,３’−ジフェニルアクリレート）、その他として、２−（４,６−ジフェニル−１,３,５−トリアジン−２−イル）−５−[（ヘキシル）オキシ]−フェノールなどやこれらの変性物、重合物、誘導体などが例示できる。
【００４２】
これらの有機系紫外線吸収剤は、本発明の効果を損なわない限り、単独で用いることも複数種を混合して用いることもできる。本発明においては、汎用性、紫外線吸収性能、及びコストの観点から、２−（２’−ヒドロキシ−５’−メチルフェニル）ベンゾトリアゾールを単独で又は他の有機系紫外線吸収剤と組み合わせて用いることが好ましい。
【００４３】
[Ａ層におけるその他添加剤]
さらに、本発明に係るＡ層には、その特性を損なわない限りにおいて、熱安定剤、酸化防止剤、強化剤、劣化防止剤、耐候剤、難燃剤、可塑剤、離型剤、滑剤、架橋助剤、分散剤、消泡剤、レベリング剤、光安定化剤、増粘剤、接着改良剤、つや消し剤、ブロッキング防止剤などを添加してもよい。
【００４４】
Ａ層に含有させる光安定化剤としては、本発明の効果を損なわない限り特に限定されないが、例えば、ヒンダードアミン系等の光安定化剤が挙げられる。具体的には、ビス（１,２,２,６,６−ペンタメチル−４−ピペリジル）〔［３,５−ビス（１,１−ジメチルエチル）−４−ヒドロキシフェニル］メチル〕ブチルマロネート、ビス（１,２,２,６,６−ペンタメチル−４−ピペリジル）セバケート、メチル（１,２,２,６,６−ペンタメチル−４−ピペリジル）セバケート、デカン二酸ビス［２,２,６,６−テトラメチル−１−オクチルオキシ］−４−ピペリジニル］エステルなど、及びこれらの変性物、重合物、誘導体などが例示できる。
【００４５】
ブロッキング防止剤は樹脂同士の密着を防止し、滑りやすくする目的で添加することができる。Ａ層に含有させるブロッキング防止剤としては、本発明の効果を損なわない限り特に限定されないが、樹脂への分散性、コストの点からシリカが好ましい。すなわち、本発明の太陽電池モジュール用シートのＡ層が、シリカを含むことが好ましい。
【００４６】
シリカの平均粒径は特に限定されないが、樹脂への分散性、ブロッキング防止性の観点から１〜２０μｍが好ましく、より好ましくは５〜１０μｍである。
【００４７】
本発明の太陽電池モジュール用シートにおいては、ブロッキング防止性、Ａ層の紫外線カット性能の保持、基材フィルムとの密着性、及びコストの観点から、Ａ層が、層全体１００質量％に対して、シリカを０．２〜１．０質量％含むことが好ましく、０．３〜０．９質量％含むことがより好ましい。
【００４８】
[粘着層（Ｂ層）]
本発明において、粘着層（Ｂ層）を適用することで太陽電池モジュール用シートをセル等の部材と密着して固定させることができる。
【００４９】
Ｂ層中の組成は、本発明の効果を損なわない限り特に限定されないが、耐候性、透明性の観点から、シリコーン系樹脂やアクリル系樹脂を主成分とすることが好ましい。
【００５０】
本発明におけるＢ層の厚みは、本発明の効果を損なわない限り特に制限されるものではないが、１〜２００μｍが好ましく、さらに好ましくは１０〜１００μｍである。Ｂ層の厚みを１〜２００μｍにすることで、粘着性、塗工性、コストの観点で優れた粘着層が得られる。
【００５１】
Ｂ層をＡ層上に形成する方法は、本発明の効果を損なわない限り特に制限されず、公知の方法を用いることができるが、工程の簡便さの観点からコーティング法を用いることが好ましい。
【００５２】
そしてＢ層をコーティング法によって形成する場合も、種々の方法を適用することができ、例えば、ロールコーティング法、ディップコーティング法、バーコーティング法、ダイコーティング法およびグラビアロールコーティング法等や、これらを組み合わせた方法を利用することができる。中でも、ダイコーティング法は、塗布厚みを数１０〜数１００μｍと厚くても安定して塗工することができ、好ましい方法である。
【００５３】
[太陽電池モジュール用シートの用途]
本発明の太陽電池モジュール用シートは、本発明の効果を損なわない限り、太陽電池モジュール中に様々な形で組み込むことができる。中でも、耐候性やセル等との粘着性に優れるため、太陽電池セル固定テープ用として好適に用いられる。
【００５４】
[太陽電池モジュール]
本発明の太陽電池モジュールは、本発明の太陽電池モジュール用シートを有することが重要である。このような態様とすることにより、耐候性に優れた太陽電池モジュールを得ることができる。
【００５５】
本発明の太陽電池モジュールは、Ｂ層と２つ以上の太陽電池セルが接していることが好ましい。このような態様とすることにより、セル同士が本発明の太陽電池モジュール用シートで連結されるため、太陽電池モジュール製造工程でのセルの位置ずれを軽減することができる。また、本発明の太陽電池モジュール用シートは、耐候性に優れる上に透明性も高いため、太陽電池モジュールに組み込んでも発電効率の低下も最小限に抑えることができる。
【００５６】
また、本発明の太陽電池モジュールは、太陽電池セルが、本発明の太陽電池モジュール用シートよりも受光面側に位置することが好ましい（図３）。このような態様とすることにより、太陽電池モジュール用シートの配置による太陽電池モジュールの発電性能低下を軽減することができる。
【実施例】
【００５７】
次に、実施例を挙げて、具体的に本発明について説明する。実施例中で「部」とは、特に注釈のない限り「質量部」であることを意味する。
＜特性の評価方法＞
本発明で用いた特性の評価方法は、下記の通りである。
【００５８】
（１）塗布量測定
紫外線吸収剤を含む樹脂層（Ａ層）の塗布量は、以下の手順で測定した。Ａ層形成後に５００ｃｍ２の面積に切り出し、その試験片の質量を質量Ａとした。次に、その試験片からＡ層をメチルエチルケトンに溶解させ、剥がし取り、再び試験片の質量を測定し、質量Ｂとした。続いて、下式に基づき、単位面積当たりの塗布量を算出した。この塗布量測定を３つの試験片について行い、その平均値を塗布量（ｇ／ｍ２）とした。
塗布量［ｇ／ｍ２］＝（質量Ａ−質量Ｂ）／（５００×１０−４）
（２）膜厚
基材フィルムの一方の面に、紫外線吸収剤を含む樹脂層（Ａ層）を形成した太陽電池モジュール用シート前駆体上の任意の３点について、フィルメトリクス社製膜厚計Ｆ２０によりＡ層の膜厚を測定し、得られた値の平均値をＡ層の膜厚（μｍ）とした。粘着層（Ｂ層）の膜厚については太陽電池モジュール用シートを用いて同様に測定した。
【００５９】
（３）耐ブロッキング性評価
（２）膜厚の項に記載の太陽電池モジュール用シート前駆体を５ｃｍ角に１０枚カットした。これらを、太陽電池モジュール用シート前駆体のＡ層面と、他の太陽電池モジュール用シート前駆体の基材フィルム面とが重なるように重ねた。そして、（株）ＤＧエンジニアリング社製インキブロッキングテスターＤＧ−ＢＴにて８ｋｇ／ｃｍ２の荷重をかけて５０℃の環境下で３日間エージングを行った。その後、Ａ層と基材フィルムとの貼り付き具合を評価し、下記分類で評価した。
Ａ：Ａ層と基材フィルムが貼り付いていない。
Ｂ：Ａ層と基材フィルムが貼り付いている。
【００６０】
（４）全光線透過率の測定
ＪＩＳ Ｋ  ７３６１−１（１９９７）に基づいて、太陽電池モジュール用シートの全光線透過率の測定を実施した。測定装置は、日本電色工業社製ヘーズメーターＮＤＨ４０００を使用した。
【００６１】
（５）紫外線カット性能の評価（分光スペクトル測定）
紫外線カット性能は、紫外線吸収剤を含む樹脂層（Ａ層）及び太陽電池モジュール用シートについて評価を実施した。Ａ層については、基材フィルムとして東レフィルム加工（株）製エチレンテトラフルオロエチレン共重合体（ＥＴＦＥ）フィルムである“トヨフロン”（登録商標）（５０μｍ）を使用し、実施例１〜９に基づいて太陽電池モジュール用シートを作製し、本評価に用いた。一方、太陽電池モジュール用シートについては、各例で作製したものを本評価に用いた。
【００６２】
Ａ層及び太陽電池モジュール用シートの紫外線カット性能は、ＪＩＳ  Ｋ  ７１０５（２００６）に基づいて、島津製作所社製紫外可視近赤外分光光度計ＵＶ−３１５０を使用し分光スペクトルの測定を実施した。紫外線領域の光線カット性能について、３６０ｎｍの波長の透過率を測定することで評価した。
【００６３】
（６）基材フィルム／紫外線吸収剤を含む樹脂層（Ａ層）間の密着強度評価
各例で作製した太陽電池モジュール用シート前駆体の基材フィルムとＡ層との間の密着力（塗膜密着力）について、ＪＩＳ  Ｋ  ５４００（１９９０）に基づいてクロスカット試験を実施し、下記の特性分類をした。
ＡＡ：１００マス塗膜残存／１００マス中
Ａ：８１〜９９マス塗膜残存／１００マス中
Ｂ：８０マス以下の塗膜残存／１００マス中
（７）湿熱試験
エスペック（株）製恒温恒湿オーブンを用いて、８５℃、８５％ＲＨの環境下で１，０００時間の湿熱処理を、太陽電池モジュール用シート前駆体に施した。その後、太陽電池モジュール用シート前駆体の基材フィルム／紫外線吸収剤を含む樹脂層（Ａ層）間の密着強度を、（６）に記載の方法で測定した。
【００６４】
（８）耐紫外線性
岩崎電気（株）製アイスーパーＵＶテスターＳＵＶ−Ｗ１５１を用いて、６３℃、３０％ＲＨ雰囲気にて紫外線強度１６０ｍＷ/ｃｍ２で３００時間、太陽電池モジュール用シートの粘着層（Ｂ層）面側から、又は擬似太陽電池モジュールのガラス面側から紫外線照射を行った。その前後の表色系ｂ値の測定を行い、紫外線照射後のｂ値から紫外線照射前のｂ値を差し引き、その差分Δｂを求めた。ｂ値の測定は、ＪＩＳ Ｚ ８７２２（２０００）に基づき、日本電色工業社製分光式色差計ＳＥ−２０００を用いて、反射法により測定した。
【００６５】
［紫外線吸収剤を含む樹脂層（Ａ層）形成用塗料（塗料１〜６）の調製］
（ｉ）主剤の調製
表１の主剤の欄に示す配合にて、ＤＩＣ（株）製の、アクリルポリオール系樹脂と紫外線吸収剤を含むコーティング剤であるＵＣ  ＣＬＥＡＲ  ＢＳ（固形分濃度：４０質量％）にシリカおよび溶剤を一括混合し、ビーズミル機を用いて分散し、固形分濃度が４０質量％であるＡ層形成用塗料の主剤を得た。
（ｉｉ）塗料１〜６の調製
上記主剤に硬化剤としてイソシアネート樹脂である、ＤＩＣ（株）製ウレタン硬化剤 Ｇ−１８Ｎ（固形分濃度：１００質量％）を、Ａ層形成用塗料の主剤中のＤＩＣ（株）製ＵＣ  ＣＬＥＡＲ  ＢＳ（固形分濃度：４０質量％）との質量比が１００／１．５の比になるように予め計算した量配合し、さらに固形分濃度３０質量％（樹脂固形分濃度）の塗料となるように予め算出した希釈剤（酢酸エチル）を量りとり、１５分間攪拌することにより固形分濃度３０質量％（樹脂固形分濃度）の塗料１〜６を得た。
【００６６】
【表１】
2017183485.tif 000003
【００６７】
各成分の「質量部」は、調合塗料の固形分を１００質量部としたときの値である。
主剤塗料固形分濃度は、主剤塗料全体を１００質量％としたときの値である。
調合塗料の固形分濃度は、調合塗料全体を１００質量％としたときの値である。
【００６８】
（実施例１）
基材フィルムとして東レ（株）製透明ポリエチレンテレフタレートフィルムである“ルミラー”（登録商標）Ｔ６０（７５μｍ）を準備した。この基材フィルムの一方の面に、コロナ処理を施し、さらにワイヤーバーを用いて塗料１を塗布し、１２０℃で６０秒間乾燥し、乾燥後塗布量が５．０ｇ/ｍ２（厚み４．５μｍ）となるようにＡ層を形成した。これを４０℃で３日間エージングすることで、アクリルウレタン系樹脂層を有する太陽電池モジュール用シート前駆体を作製した。さらに太陽電池モジュール用シート前駆体のＡ層面側に、シリコーン樹脂を厚み２０μｍとなるように塗布し、粘着層（Ｂ層）を形成した。このようにして太陽電池モジュール用シート１（表２，３中ではモジュール用シート１と略記する。）を作製した。
【００６９】
（実施例２）
Ａ層形成用塗料１の代わりにＡ層形成用塗料２を塗布した他は、実施例１と同様にして太陽電池モジュール用シート２（表２，３中ではモジュール用シート２と略記する。）を作製した。
【００７０】
（実施例３）
Ａ層形成用塗料１の代わりにＡ層形成用塗料３を塗布した他は、実施例１と同様にして太陽電池モジュール用シート３（表２，３中ではモジュール用シート３と略記する。）を作製した。
【００７１】
（実施例４）
Ａ層形成用塗料１の代わりにＡ層形成用塗料４を塗布した他は、実施例１と同様にして太陽電池モジュール用シート４（表２，３中ではモジュール用シート４と略記する。）を作製した。
【００７２】
（実施例５）
Ａ層形成用塗料１の代わりにＡ層形成用塗料５を塗布した他は、実施例１と同様にして太陽電池モジュール用シート５（表２，３中ではモジュール用シート５と略記する。）を作製した。
【００７３】
（実施例６）
Ａ層形成用塗料１の代わりにＡ層形成用塗料６を塗布した他は、実施例１と同様にして太陽電池モジュール用シート６（表２，３中ではモジュール用シート６と略記する。）を作製した。
【００７４】
（実施例７）
乾燥後塗布量が４．５ｇ/ｍ２（厚み４．０μｍ）となるようにＡ層を形成した他は、実施例１と同様にして太陽電池モジュール用シート７（表２，３中ではモジュール用シート７と略記する。）を作製した。
【００７５】
（実施例８）
乾燥後塗布量が４．０ｇ/ｍ２（厚み３．５μｍ）となるようにＡ層を形成した他は、実施例１と同様にして太陽電池モジュール用シート８（表２，３中ではモジュール用シート８と略記する。）を作製した。
【００７６】
（実施例９）
乾燥後塗布量が３．０ｇ/ｍ２（厚み２．５μｍ）となるようにＡ層を形成した他は、実施例１と同様にして太陽電池モジュール用シート９（表２，３中ではモジュール用シート９と略記する。）を作製した。
【００７７】
（実施例１０）
乾燥後塗布量が２．５ｇ/ｍ２（厚み２．０μｍ）となるようにＡ層を形成した他は、実施例１と同様にして太陽電池モジュール用シート１０（表２，３中ではモジュール用シート１０と略記する。）を作製した。
【００７８】
（実施例１１）
基材フィルムの一方の面に、コロナ処理を施さない他は、実施例１と同様にして太陽電池モジュール用シート１１（表２，３中ではモジュール用シート１１と略記する。）を作製した。
【００７９】
（比較例１）
Ａ層を形成しない他は、実施例１と同様にして太陽電池モジュール用シート１２（表２，３中ではモジュール用シート１２と略記する。）を作製した。
【００８０】
（比較例２）
Ａ層を形成せず、基材フィルムとして東レ（株）製白色ポリエチレンテレフタレートフィルムである“ルミラー”（登録商標）Ｅ２０Ｆ（５０μｍ）を用いた他は、実施例１と同様にして太陽電池モジュール用シート１３（表２，３中ではモジュール用シート１３と略記する。）を作製した。
【００８１】
以上で得られた実施例１〜１１、比較例１、２の太陽電池モジュール用シートについて上記の評価方法により特性を評価した。太陽電池モジュール用シートの構成を表２に、評価結果を表３にそれぞれ示す。
【００８２】
【表２】
2017183485.tif 000004
【００８３】
【表３】
2017183485.tif 000005
【００８４】
（実施例１２）
厚さ３ｍｍの半強化ガラス（大阪硝子工業社製  商品名：白板エンボス熱処理品）の上に、ＥＶＡシート、実施例１で作製した太陽電池モジュール用シート１、ＥＶＡシート、東レフィルム加工（株）製太陽電池用バックシートである“ルミソーラー”（登録商標）ＬＴＷ−０９ＳＴ−２（２７５μｍ）をこの順で重ね、真空ラミネーターを用いて真空引き後に１３５℃加熱条件下、３ｋｇｆ／ｃｍ２荷重で１５分間プレス処理し、さらに１５０℃で３０分間処理して、擬似太陽電池モジュールを作製した。ＥＶＡシートは、サンビック（株）製の５００μｍ厚シート（紫外線吸収剤を含まないタイプ）を用いた。
【００８５】
（比較例３）
太陽電池モジュール用シート１の代わりに、太陽電池モジュール用シート１２を使用する以外は、実施例１２と同様にして擬似太陽電池モジュールを作製した。
【００８６】
以上で得られた実施例１２、比較例３の擬似太陽電池モジュールについて上記の評価方法により特性を評価した。結果を表４に示す。
【００８７】
【表４】
2017183485.tif 000006
【産業上の利用可能性】
【００８８】
本発明により、長期にわたる過酷な屋外環境下での使用に耐え得る、耐候性及び透明性に優れた太陽電池モジュール用シート、及びそれを用いた太陽電池モジュールを提供することができる。
【符号の説明】
【００８９】
１０，３０  太陽電池モジュール
１１  ガラス
１２  封止材
１３  配線
１４  太陽電池裏面封止シート
１５  太陽電池素子
２０  太陽電池モジュール用シート
２１  粘着層（Ｂ層）
２２  紫外線吸収剤を含む樹脂層（Ａ層）
２３  基材フィルム
【図１】
2017183485.tif 000007
【図２】
2017183485.tif 000008
【図３】
2017183485.tif 000009